(57)【要約】【課題】  製品形状の離型板を必要とせず、複雑形状のＦＲＭの取り出しが可能で、機械加工に時間をかけないようにした新規なＦＲＭの製造方法を提供する。【解決手段】  プリフォームの非含浸部をグラファイトシートで被覆した含浸用素材１が加熱溶融した溶融塩などの充填物２に埋設された状態で収容された容器３を型７の中に載置する工程と、前記型７の中に、溶湯した金属５を注入し、含浸用素材１の含浸部４から溶湯した金属５を加圧含浸させる工程と、成形体を型７から取り出し、含浸部４を覆う金属５を切除して充填物２を露出させる工程と、前記露出させた部分から充填物２を水で溶かし去ったあと、成形体から含浸用素材１を取り出してグラファイトシートを分離する工程と、を含む。【選択図】      図１
2005131676.tif 000002
【特許請求の範囲】
【請求項１】
繊維強化金属複合材料の製造方法において、
補強繊維集合体の非含浸部に離型材を配置した含浸用素材が塩から構成されて除去可能な充填物により埋設された状態で収容された容器を成形用の型の中に入れる工程と、
次いで、前記成形用の型の中に、溶融金属を注入し、前記含浸用素材の含浸部から溶融金属を加圧含浸させる工程と、
その後、成形体を型から取り出し、前記含浸部を覆う金属を切除して前記充填物を露出させる工程と、
次いで、前記露出させた部分から前記充填物を溶媒で溶かし去ったあと、前記成形体から前記含浸用素材を取り出して前記離型材を分離する工程と、
を含むことを特徴とする繊維強化金属複合材料の製造方法。
【請求項２】
請求項１に記載の繊維強化金属複合材料の製造方法に先立って、
補強繊維集合体の非含浸部に離型材を配置して含浸用素材を形成する工程と、
次いで、前記含浸用素材を前記容器に収容し、前記容器内に溶融した溶融塩を注入して前記含浸用素材を埋設する工程と、
前記溶融塩が凝固した後、溶融塩から前記含浸用素材の一部が露出する含浸部を形成する工程と、
を行うことを含むことを特徴とする請求項１に記載の繊維強化金属複合材料の製造方法。
【請求項３】
請求項１に記載の繊維強化金属複合材料の製造方法に先立って、
補強繊維集合体の非含浸部に離型材を配置して含浸用素材を形成する工程と、
次に、前記容器と前記含浸用素材とのあいだの空間を区画する複数の仕切り材を前記含浸用素材に配設する工程と、
次いで、前記前記仕切り材を配設した前記含浸用素材を前記容器内に収容する工程と、
その後、前記容器内に溶融した溶融塩を注入して前記含浸用素材を埋設する工程と、
前記溶融塩が凝固した後、溶融塩から前記含浸用素材の一部が露出する含浸部を形成する工程と、
を行うことを含むことを特徴とする請求項１に記載の繊維強化金属複合材料の製造方法。
【請求項４】
繊維強化金属複合材料の製造方法において、
複雑形状の補強繊維集合体の非含浸部に離型材を配置して含浸用素材を形成する工程と、
を含むことを特徴とする請求項２又は請求項３に記載の繊維強化金属複合材料の製造方法。
【発明の詳細な説明】
【技術分野】
【０００１】
本発明は、繊維強化金属複合材料の製造方法に関する。
【背景技術】
【０００２】
アルミニウム、マグネシウムなどの金属を母材として炭素繊維、ガラス繊維などの各種繊維により機械的性質を強化した繊維強化金属複合材料が知られている。この繊維強化金属複合材料を製造する方法として、より高強度で、かつ弾性率の高い繊維強化金属複合材料を得る高圧鋳造法と呼ばれる方法がある（例えば、特許文献１参照）。
【０００３】
この特許文献１に記載された繊維強化金属複合材料の製造方法は、成形用の型の中に、離型板で挟んだ補強繊維集合体を配置し、次いで前記型内にマトリクス金属の溶湯を加圧、注入して成形した後、成形体を型から取り出し、その成形体を前記離型板の部分で分離するようにした製造方法である。
【０００４】
この製造方法を具体的に説明すると、予め補強繊維よりもやや大きめな離型板を用意し、これを例えば板状の集合体に整えた補強繊維の両面に当接する。そして、補強繊維集合体と該補強繊維集合体を挟んだ２枚の離型板とで重ね合せ体を形成し、この重ね合せ体の四隅においてボルトを渡して締め付ける。ボルト締めした前記重ね合せ体を加熱された成形用の型に入れ、その型の中にマトリクス金属の溶湯を加圧、注入して成形体を造る。その後、マトリクス金属の固化、冷却を待って成形体を型から取り出し、成形体の周囲の４つの側面を前記ボルトごと切断する。そうすると、重ね合せ体をハンマーなどで軽く叩くことにより、成形体は離型板の部分で簡単に剥離するので、繊維強化金属複合材料のみを分離して取り出すものである。
【特許文献１】特開平３−７８１７７号公報（第１頁右欄第２０行〜第２頁左欄第２６行）
【発明の開示】
【発明が解決しようとする課題】
【０００５】
しかしながら、前記特許文献１に記載の繊維強化金属複合材料の製造方法においては、離型板や機械加工を要する製法であるため、製品形状よりもやや大きめな離型板が必要で、かつ離型板の取り出しが困難な湾曲したパイプなどの複雑形状には対応できない問題がある。また、加工機を用いた成形体の位置出しをしながらの切削工程が必要となり、機械加工に時間がかかる問題があった。
【０００６】
本発明の課題は、前記問題点に鑑み、製品形状よりもやや大きめな離型板を必要とせず、複雑形状の繊維強化金属複合材料の取り出しが可能で、機械加工に時間をかけないようにした新規な繊維強化金属複合材料の製造方法を提供することを目的とする。
【課題を解決するための手段】
【０００７】
前記課題を解決するために講じた本発明の手段は、次のとおりである。
請求項１では、繊維強化金属複合材料の製造方法において、非含浸部に離型材を配置した含浸用素材が塩から構成されて除去可能な充填物により埋設された状態で収容された容器を成形用の型の中に入れる工程と、次いで、前記成形用の型の中に、溶融金属を注入し、前記含浸用素材の含浸部から溶融金属を加圧含浸させる工程と、その後、成形体を型から取り出し、前記含浸部を覆う金属を切除して前記充填物を露出させる工程と、次いで、前記成形体の切除部分から前記充填物を溶媒で溶かし去ったあと、前記含浸用素材を取り出して前記離型材を分離する工程と、を含む繊維強化金属複合材料の製造方法。
なお、本発明において、前記「塩から構成されて除去可能な充填物」とは、塩の粉末、粒状物または溶融塩、およびその混合物を含み、「塩」とは、塩化ナトリウム、塩化カリウム、塩化マグネシウムなどの塩類もしくはこれらの混合物を意味する。
【０００８】
請求項２では、請求項１の繊維強化金属複合材料の製造方法に先立って、補強繊維集合体の非含浸部に離型材を配置して含浸用素材を形成する工程と、次いで、前記含浸用素材を前記容器に収容し、前記容器内に溶融した溶融塩を注入して前記含浸用素材を埋設する工程と、前記溶融塩が凝固した後、溶融塩から前記含浸用素材の一部が露出する含浸部を形成する工程と、を行うことを含む繊維強化金属複合材料の製造方法。
【０００９】
請求項３では、請求項１の繊維強化金属複合材料の製造方法に先立って、補強繊維集合体の非含浸部に離型材を配置して含浸用素材を形成する工程と、次に、前記容器と前記含浸用素材とのあいだの空間を区画する複数の仕切り材を前記含浸用素材に配設する工程と、次いで、前記仕切り材を配設した前記含浸用素材を前記容器内に収容する工程と、その後、前記容器内に溶融した溶融塩を注入して前記含浸用素材を埋設する工程と、前記溶融塩が凝固した後、溶融塩から前記含浸用素材の一部が露出する含浸部を形成する工程と、を行うことを含む繊維強化金属複合材料の製造方法。
【００１０】
請求項４では、請求項２又は３の繊維強化金属複合材料の製造方法において、複雑形状の補強繊維集合体の非含浸部に離型材を配置して含浸用素材を形成する工程と、を含む繊維強化金属複合材料の製造方法。
【発明の効果】
【００１１】
本発明によれば、表面の非含浸部に離型材を配置した補強繊維集合体が溶融金属を含浸する含浸部以外を塩から構成されて除去可能な充填物（溶融塩）で埋設され、マスキングされているので、非含浸部の補強繊維集合体の表面に溶融金属が回り込まないようにすることができる。また、補強繊維集合体に溶融金属を加圧含浸させたあと、得られる繊維強化金属複合材料の周囲の充填物（溶融塩）を溶媒（水）で溶かすことで、繊維強化金属複合材料を短時間で取り出すことができる。さらに、従来の離型板では、平板な繊維強化金属複合材料しか成形できなかったが、本発明によれば、従来のような製品形状よりもやや大きめな離型板が不要で湾曲したパイプなどの複雑形状にも対応することができるものである。さらにまた、本発明によれば、肉厚の薄い繊維強化金属複合材料でも製作することができる。
【発明を実施するための最良の形態】
【００１２】
次に、本発明の実施形態について、適宜図面を参照しながら詳細に説明する。図１は、本発明の実施形態に係る繊維強化金属複合材料の製造方法を行う本工程を説明する説明図である。（ａ）は、型の中にセットした含浸用素材に溶融金属を含浸させる工程の例を示す。（ｂ）は、型から取り出した成形体の一部を切除する工程の例を示す。（ｃ）は、塩から構成される充填物を溶媒（水）で溶かす工程の例を示す。図２は、図１に続く繊維強化金属複合材料の製造方法を行う本工程を説明する説明図である。（ａ）は、充填物を除去したのち、含浸用素材を取り出す工程の例を示す。（ｂ）は、含浸用素材から離型材を取り除く工程の例を示す。（ｃ）は、製造工程を経て得られる繊維強化金属複合材料を示す。図３は、実施形態に係る繊維強化金属複合材料の製造方法を行う前処理工程を説明する説明図である。（ａ）は、補強繊維集合体に離型材を配置して含浸用素材を形成する工程の例を示す。（ｂ）は、容器に含浸用素材を収容する工程の例を示す。（ｃ）は、容器の中に溶融塩を注入して含浸用素材を埋設する工程の例を示す。図４は、実施形態に係る繊維強化金属複合材料の製造方法を行う別の前処理工程を説明する説明図である。（ａ）は、仕切り材を配設した含浸用素材を容器に収容する工程の例を示す。（ｂ）は、仕切り材を配設した含浸用素材に溶融塩を注入して容器の中に埋設する工程の例を示す。図５は、実施形態に係る製造方法に用いる溶融塩と通常の塩の粒子間の界面構造を示す模式図である。（ａ）は、溶融塩の界面構造を示す図であり、（ｂ）は、通常の塩の界面構造を示す図である。
【００１３】
図１ないし図３に示すように、本実施形態の繊維強化金属複合材料の製造方法は、補強繊維集合体（以下、プリフォームという）１ａの非含浸部にシート状の離型材１ｂを配置した含浸用素材１が塩から構成されて除去可能な充填物２により埋設された状態で収容された容器３を成形用の型７の中に入れる工程と、次いで、前記成形用の型７の中に、溶湯状態の金属５を注入し、前記含浸用素材１の含浸部４から溶湯状態の金属５を加圧含浸させる工程と、その後、成形体６を型７から取り出し、前記含浸部４を覆う金属５を切除して前記充填物２を露出させる工程と、次いで、前記露出させた部分から前記充填物２を溶媒、例えば水で溶かし去ったあと、前記成形体６から前記含浸用素材１を取り出して前記離型材１ｂを分離する工程と、を含むものである。なお、前記塩から構成されて除去可能な充填物２としては、塩の粉末、粒状物または後記する溶融塩、およびその混合物を含む。‘塩’としては、塩化ナトリウム、塩化カリウム、塩化マグネシウムなどの塩類もしくはこれらの混合物が挙げられる。また、含浸させる金属５としては、アルミニウム、マグネシウム、銅、ニッケル、チタンなどや、これらの少なくとも１種を主成分とする合金のようなものを含む。
【００１４】
図１（ａ）には、プリフォーム１ａに金属５を型７の中で含浸させるまでの工程を一図に示している。本実施形態の製造方法では、まず、図３に示すように、予めシート状の離型材１ｂで円筒状のプリフォーム１ａの非含浸部を被覆した含浸用素材１を塩から構成されて除去可能な充填物２で埋設した容器３を用意する。そして、図１（ａ）に示すように、容器３の高さよりも深い成形機の型７の中に容器３を入れる。成形機の型７の上方には、押圧材８が配置されている。この成形機は、例えば、溶湯鍛造機を使用する。前記容器３に収容された含浸用素材１の上端部は、容器３の上部に露出して、前記離型材１ｂおよび前記充填物２で被覆されない円環状の含浸部４として形成されている。
【００１５】
次いで、この容器３の上部からアルミニウムなどの金属５の溶湯を該容器３が埋没するように型７内に注入する。含浸用素材１の周囲に溶湯が流れ込んでも、周りに容器３の壁部と塩の充填物２があるので、プリフォーム１ａ内に溶湯が回り込んで入ってくるおそれは全くない。そして、溶湯を注入した型７の上方から前記押圧材８により圧力を加え、プリフォーム１ａの含浸用素材１の円環状の含浸部４から金属５を含浸させる。そうすると、円環状の含浸部４から一方向に含浸させる金属５が滲み込んでいき、繊維の中への充填が進むと、図１（ａ）に示す含浸工程を終える。この含浸工程終了ののち、冷却して成形体６を型７から取り出す。
【００１６】
この含浸工程においては、例えば、容器３ごとプリフォーム１ａを７５０℃で予熱し、溶湯鍛造機に入れ、８００℃のアルミニウム（Ａ１０５０）を圧力７０ＭＰａでアルミニウムを含浸させる。そして、プリフォーム１ａを埋設した前記充填物２は、容器３の中に収容されているので、加圧してもプリフォーム１ａが前記充填物２の中で壊れることはない。
【００１７】
次に、図１（ｂ）に示すように、型７から取り出した成形体６における含浸部４の上方のアルミニウムなどの金属５の切除部分５ａを機械加工などにより適宜切除する。このとき、前記含浸用素材１内のプリフォーム１ａには、金属５が含浸されて繊維強化金属複合材料（以下、ＦＲＭという）１ｃが形成されている。したがって、切除する分量は、この場合、図示するように含浸部４が表面に露出する分量とすれば充分である。
【００１８】
次いで、図１（ｃ）に示すように、金属５が含浸された含浸用素材１の含浸部４を露出させた成形体６の上方よりノズル９などから水をかけて前記充填物２の塩を溶かして除去する。含浸用素材１の周りの塩の充填物２は、容器３の深い底部分にあるものでも放水により比較的簡単に溶かすことができる。この場合、先に別途用意した水槽などに入れて、暫く水の中に浸しておいてから取り出し、水をかけて塩を溶かすと、より短時間で除去できるので都合がよい。
【００１９】
続いて、図２（ａ）に示すように、含浸用素材１の周りを被覆していた塩を流し去ると、離型材１ｂごとＦＲＭ１ｃを成形体６から容易に取り出すことができる。
【００２０】
次いで、図２（ｂ）に示すように、ＦＲＭ１ｃに配置していたシート状の離型材１ｂ，１ｂを剥ぎ取る。このシート状の離型材１ｂは、例えば、グラファイトシートを用いる。ＦＲＭ１ｃを塩から隔離していた部分は、このグラファイトシートであるので、隔離していたグラファイトシートを除去してやる。このグラファイトシートなどの離型材１ｂは、プリフォーム１ａに塩が浸透（侵入）することを防ぐ機能を持っている。また、同時に、このグラファイトシートなどの離型材１ｂがないと、溶融金属の加圧含浸時にプリフォーム１ａの内側から含浸する金属５が逆に外側の溶融塩側へ染み出す可能性があるので、グラファイトシートなどの離型材１ｂはその染み出しを防止して、余計な形状が付与されないようにする機能も持っている。
【００２１】
そして、図２（ｃ）に示すように、最後の工程でグラファイトシートなどの離型材１ｂ，１ｂを剥ぎ取ると、ＦＲＭ１ｃの単体を得ることができる。このＦＲＭ１ｃの中には、補強繊維部分とアルミニウムなどの金属５が複合化された状態で成形されている。このグラファイトシートなどの離型材１ｂは、ＦＲＭ１ｃの製品を取り出す際に、離型を容易にする。なお、本実施形態では、「離型材」をグラファイトシートなどのシート状の離型材１ｂで説明しているが、本発明の「離型材」は、シート状のものに限定されるものではない。例えば、前記したように溶融塩が含浸用素材１中に浸透（侵入）したり、または溶融金属が逆に溶融塩側へ染み出すのを防ぎ、かつ、非含浸部の形状にフィットして離型の容易な性質を有する材質のものであればよい。
【００２２】
以上の製造方法によれば、プリフォーム１ａと同形状のＦＲＭ１ｃが得られる。したがって、ほぼ製品として出来上がった状態のものを得ることができるので、駄肉を削るような後加工の手間を省略することができる。また、従来のような離型板が不要で、しかも、湾曲したパイプなどの複雑形状にも対応することができるものである。さらに、本実施形態の製造方法によれば、肉厚の薄いＦＲＭでも容易に製作することができる。
【００２３】
次に、本発明の前処理工程の実施形態について、適宜図面を参照しながら詳細に説明する。図３（ａ）に示すように、まず、前処理工程では、本発明の製造方法の目的物であるＦＲＭを製造するための素材であるプリフォーム１ａを用意する。このプリフォーム１ａは、円筒状に形成されている。プリフォーム１ａの材料は、補強繊維から構成される。補強繊維は、長繊維に限らず、短繊維でもよい。また、紡績糸を用い、織物、編物、不織布などを用いてもよい。補強繊維は、公知のバインダにより円筒状に予備成形したものを使用する。プリフォームとして使用する目的の形態によっては、その目的に応じて適宜シート状などの形態に予備成形したものを使用するとよい。
【００２４】
図３（ａ）に示すように、本実施形態の円筒状に形成したプリフォーム１ａをシート状の離型材１ｂにより、その両端面を除いた内外周面を被覆する。このシート状の離型材１ｂには、グラファイトシートを使用している。グラファイトシートなどの離型材１ｂを用いるのは、主としてプリフォーム１ａ内に溶融塩が入り込むことを防止するとともに、プリフォーム１ａの内側から外側へ含浸金属が流出するのを防止することである。このようにして、プリフォーム１ａをグラファイトシートなどの離型材１ｂで被覆した含浸用素材１を形成する。なお、シート状の離型材１ｂを被覆しないプリフォーム１ａの端面は、アルミニウムなどの溶融金属を含浸させるための含浸部４（図１（ａ）参照）を構成するものである。
【００２５】
次に、図３（ｂ）に示すように、この含浸用素材１を鉄製の容器３の中にセットする。この容器３は、後工程で含浸用素材１の外周に塩を充填して埋設できる空間が形成可能な大きさのものを用意する必要がある。
【００２６】
その後、図３（ｃ）に示すように、含浸用素材１の上から溶融塩２ａを注入し、円筒状の含浸用素材１の内側および外側に溶融塩２ａを充填して容器３の中に該含浸用素材１を埋没させる。この前処理工程においては、塩から構成されて除去可能な前記充填物２として、溶融塩２ａを使用する点が特徴である。
【００２７】
図５（ａ）の顕微鏡写真からの模式図に示すように、溶融塩は、原料となる塩を高温に加熱溶融して冷却した状態では塩の粒子同士が融着して粒子間の界面が実質的にない状態の構造を有している。一方、図５（ｂ）に示すように、通常の塩の粉末を型の中に入れて、圧縮した状態の顕微鏡写真からの模式図に示す構造をみると、塩の粒と粒とがはっきりしたつながり状態となった構造となっているのが分かる。この通常の圧縮した状態の塩粒子Ｓ１の粒子間の界面構造と比較してみると、溶融塩という形で一度溶かし込んだものを冷却して固める方法をとると、粒のような形ではなくて、結晶が成長したようになっていて、粒と粒とのつながりというよりは、溶融して密着した形状となっている。したがって、溶融塩は、粒子間の隙間がなく、さらに全ての箇所で均一な構造を有している。
【００２８】
本発明の溶融塩２ａに使用できる塩は、本発明の目的、効果を奏するものであれば、特に限定されるものでなく、金属を含浸させる成形機の前記型７より融点が低く、かつ溶媒としての水と溶解する塩類、具体的には塩化ナトリウム、塩化カリウム、塩化マグネシウム等の塩類あるいはこれらの混合物が挙げられる。入手容易性の観点から塩化ナトリウムが好ましく後記する所定の状態の結晶構造を得るという観点から、できる限り純度が高く、なおかつ粒度のそろった塩化ナトリウムが好ましい。このような原料となる塩を本発明の溶融塩に使用する。
【００２９】
原料となる塩の粒度分布にばらつきがある場合には、塩の溶融をゆっくりと撹拌することによって適切な溶融塩が得られる。この際の条件は、原料となる塩が溶融して流体となれば特に制限されるものではない。したがって、実施上は完全な溶融が可能でありさえすれば、前記撹拌も絶対必要な要件ではない。本実施形態に使用する溶融塩は、塩を８５０℃で溶融して得たものである。図３（ｃ）に示す注入工程では、溶融した塩を手動で容器３に注入している様子を示しているが、ＦＲＭを大量に連続生産することも可能である。
【００３０】
次いで、容器３中で溶融した塩を冷却する。この際の冷却条件は、大気中の放冷却でもよいが、より均一な溶融塩を製造するという観点から、冷却速度をコントロールすることも可能である。一般に、冷却速度が遅いほど均一な結晶構造を有する溶融塩が得られると考えられる。そのため、好ましくは、急冷すると内外の温度差により溶融塩が凝固収縮する際にクラックが発生しやすくなるおそれがあるので、急冷することは避けた方がよい。このようにして得られる溶融塩は、表面部分に凝固収縮の際に生じるいわゆるヒケを有している状態である。
【００３１】
前記溶融塩が凝固した後、前記含浸用素材１の端面の上部を覆っている溶融塩を削って除去し、溶融金属の含浸口となる含浸部４が表面に露出するように加工する。この場合、容器３の高さと同じ高さとなるように形成しておくと、容器３の端面と含浸用素材１の端面とのレベルが揃うので削り取りがしやすく好ましい。
【００３２】
前記含浸部４の表面露出加工の工程が済むと、前処理工程が終了する。
この前処理工程で得られた前記含浸用素材１を収容した鉄製の容器３を、前記溶融金属を含浸させるＦＲＭの製造方法を行う本工程において、成形機の型７（図１参照）の中にセットして使用する。
【００３３】
次に、図４に示す別の前処理工程について説明する。この前処理工程の特徴は、溶融塩の凝固時に発生するいわゆるヒケ対策を施すことである。図４（ａ）に示すように、含浸用素材１には、その外周面に放射状に複数の仕切り材（パーティション）１０を配置する。この含浸用素材１は、前記した図３の実施形態と同様に、プリフォーム１ａをグラファイトシートなどの離型材１ｂで被覆して形成したものを使用する。前記仕切り材１０の高さは、含浸用素材１の高さと同じであり、仕切り材１０の幅は、容器３の内周壁に接する幅に形成する。そして、この仕切り材１０を備えた含浸用素材１を容器３の中に入れてセットする。この容器３の中では、含浸用素材１の外周面と容器３の内壁との間の空間に、仕切り材１０による小区画が形成される。
【００３４】
次いで、図４（ｂ）に示すように、容器３にセットした含浸用素材１の上から前記図３の工程と同様に溶融塩２ａを注入し、円筒状形成した含浸用素材１の内側および外側に溶融塩２ａを充填して容器３の中に該含浸用素材１を埋没させる。そして、容器３中で溶融した塩を冷却する。この冷却の過程では、一般に表面にくぼみができるいわゆるヒケが発生する。本実施形態では、前記仕切り材１０により溶融塩２ａを注入する空間を小さく区画してあるので、このヒケをほとんど発生しないようにできる。
【００３５】
そして、注入した溶融塩２ａが冷却されて凝固した後は、前記図３の工程と同様に、含浸用素材１の端面の上部を覆っている溶融塩を削って除去し、溶融金属の含浸口となる含浸部４が表面に露出するように加工する。
【００３６】
前記含浸部４を形成する表面露出加工の工程が済むと、本実施形態の前処理工程が終了する。その後、本前処理工程で得られた含浸用素材１を収容した鉄製の容器３を、前記溶融金属を前記含浸部４からプリフォーム１ａに含浸させてＦＲＭの製造を行う前記本工程に使用する。
【００３７】
図４に示す前処理工程によれば、溶融塩２ａの凝固収縮により発生するプリフォームへの応力を複数の仕切り材（パーティション）１０を配設することにより緩和することができる。
【００３８】
図３および図４に示した実施形態では、プリフォーム１ａは、円筒状の形態の例で説明したが、本発明はこれに限定されるものではなく、本発明の技術思想の範囲内において、その他の形態や複雑な形態にも適用が可能であることは理解されよう。例えば、円環状以外の断面形状を有する中実体や中空体、平板、曲面板、折り曲げ板などのほか、複雑な立体形状を有する形態のものにも適用が可能である。
【００３９】
また、溶融塩は溶融状態では流体として扱えるので非常にハンドリング性がよく、凝固後の圧縮強度も高いので、ＦＲＭを大量に連続生産する製造方法に適用することも可能である。連続生産する場合には、所定に制御された溶融塩注入手段により成形用の型にマスキング材として注入することにより行う。その際、注入する溶融塩の冷却速度のコントロールと、溶融塩を注入する前にプリフォーム１ａの予熱を行う必要性などについても適宜考慮する。また、高い加圧力に耐えるので、溶融金属のプリフォームへの浸透圧力も高くすることができる。
【実施例】
【００４０】
次に、本発明の実施例について説明する。
＜手法１＞
１）直径５０ｍｍ、長さ１００ｍｍ、厚さ２ｍｍのＣ／Ｃパイプをプリフォームとし、表面にグラファイトシート（ジャパンマテックス株式会社ＭＡＣ・ＦＯＩＬ＃８０００）を貼る。
２）プリフォームを直径９０ｍｍの鉄製容器に入れ、プリフォームと鉄製容器の間にグラファイトシートでパーティションを設置し、ニチアス株式会社製無機粘土のファイバーキャストで固定する。
３）８５０℃に加熱溶融した塩をプリフォームの入った鉄製容器に流し込む。プリフォーム端末に付着した塩は凝固後削り落とす。
４）プリフォームを鉄製容器に入れたまま、７５０℃に予熱し、溶湯鍛造用の型に入れ、７０ＭＰａの圧力でアルミニウム（Ａ１０５０）の溶湯をプリフォームに含浸する。
５）溶湯鍛造後、アルミニウムの端末を塩が出るまで削り、水中に３〜４時間浸漬して塩を溶かし、ＦＲＭ部を取り出す。
６）表面のグラファイトシートを剥離する。表面に残った部分はワイヤーブラシなどで除去し、ＦＲＭを得る。
従来、成形体からＦＲＭを取り出すのに、機械加工で約２日かかっていたが、この方法では、約５時間でＦＲＭを取り出せた。
【図面の簡単な説明】
【００４１】
【図１】実施形態に係る繊維強化金属複合材料の製造方法を行う本工程を説明する説明図である。（ａ）は、型の中にセットした含浸用素材に溶融金属を含浸させる工程の例を示す図であり、（ｂ）は、型から取り出した成形体の一部を切除する工程の例を示す図であり、（ｃ）は、塩から構成される充填物を溶媒（水）で溶かす工程の例を示す図である。
【図２】図１に続く繊維強化金属複合材料の製造方法を行う本工程を説明する説明図である。  （ａ）は、充填物を除去したのち、含浸用素材を取り出す工程の例を示す図であり、（ｂ）は、含浸用素材から離型材を取り除く工程の例を示す図であり、（ｃ）は、製造工程を経て得られる繊維強化金属複合材料を示す図である。
【図３】実施形態に係る製造方法を行う前処理工程を説明する説明図である。  （ａ）は、補強繊維集合体に離型材を配置して含浸用素材を形成する工程の例を示す図であり、（ｂ）は、容器に含浸用素材を収容する工程の例を示す図であり、（ｃ）は、容器の中に溶融塩を注入して含浸用素材を埋設する工程の例を示す図である。
【図４】実施形態に係る製造方法を行う別の前処理工程を説明する説明図である。  （ａ）は、仕切り材を配設した含浸用素材を容器に収容する工程の例を示す図であり、（ｂ）は、仕切り材を配設した含浸用素材に溶融塩を注入して容器の中に埋設する工程の例を示す図である。
【図５】実施形態に係る製造方法に用いる溶融塩と通常の塩の粒子間の界面構造を示す顕微鏡写真からの模式図である。  （ａ）は、溶融塩の界面構造を示す図であり、（ｂ）は、通常の塩の界面構造を示す図である。
【符号の説明】
【００４２】
１      含浸用素材
１ａ    補強繊維集合体（プリフォーム）
１ｂ    シート状の離型材
１ｃ    繊維強化金属複合材料（ＦＲＭ）
２      充填物（塩）
２ａ    溶融塩
３      容器
４      含浸部
５      金属
６      成形体
７      型
１０    仕切り材（パーティション）
【図１】
2005131676.tif 000003
【図２】
2005131676.tif 000004
【図３】
2005131676.tif 000005
【図４】
2005131676.tif 000006
【図５】
2005131676.tif 000007
【手続補正書】
【提出日】平成16年3月26日(2004.3.26)
【手続補正１】
【補正対象書類名】明細書
【補正対象項目名】０００４
【補正方法】変更
【補正の内容】
【０００４】
この製造方法を具体的に説明すると、予め補強繊維よりもやや大きめな離型板を用意し、これを例えば板状の集合体に整えた補強繊維の両面に当接する。そして、補強繊維集合体と該補強繊維集合体を挟んだ２枚の離型板とで重ね合せ体を形成し、この重ね合せ体の四隅においてボルトを渡して締め付ける。ボルト締めした前記重ね合せ体を加熱された成形用の型に入れ、その型の中にマトリクス金属の溶湯を加圧、注入して成形体を造る。その後、マトリクス金属の固化、冷却を待って成形体を型から取り出し、成形体の周囲の４つの側面を前記ボルトごと切断する。そうすると、重ね合せ体をハンマーなどで軽く叩くことにより、成形体は離型板の部分で簡単に剥離するので、繊維強化金属複合材料のみを分離して取り出すものである。
【特許文献１】特公平３−７８１７７号公報（第１頁右欄第２０行〜第２頁左欄第２６行）